(57)【要約】【課題】塗膜の親水性と、塗膜の密着性や耐水性等の耐久性とを両立し、かつ、良好な乾燥性を示す親水性コーティング組成物を提供すること。【解決手段】分子量２５０〜１０，０００のアミノ樹脂（Ａ）、下記一般式（１）で表される化合物（Ｂ）、及び、硬化触媒（Ｃ）を含有することを特徴とする親水性コーティング組成物。［化１］2018009085.tif 000031【選択図】なし【特許請求の範囲】
【請求項１】
分子量２５０〜１０，０００のアミノ樹脂（Ａ）、
下記一般式（１）で表される化合物（Ｂ）、及び、
硬化触媒（Ｃ）を含有することを特徴とする親水性コーティング組成物；
【化１】
2018009085.tif 000024
［一般式（１）中、Ｘは炭素数１〜３０の鎖状炭化水素基（ここで、炭素鎖は直鎖でも分岐鎖でもよく、炭素上の水素の一部又は全てが置換されていてもよい）、又は、炭素数３〜３０の環状構造を有する炭化水素基（ここで、環は単環、縮環又はスピロ環でもよく、縮環とスピロ環との両方を持つものでもよく、炭素上の水素の一部又は全てが置換されていてもよい）を表し、
Ｗはエーテル結合又はエステル結合を表し、
Ｙは下記一般式（２）で表される構造を表し、
【化２】
2018009085.tif 000025
（一般式（２）中、Ａは炭素数１〜１０の鎖状炭化水素基（ここで、炭素上の水素の一部又は全てが置換されていてもよい）を表し、ｎは１〜３０の整数を表す。）
Ｚは水素原子又は下記一般式（３）〜（７）のいずれかで表される構造を表す。］
【化３】
2018009085.tif 000026
（一般式（３）中、炭素上の水素の一部又は全てが置換されていてもよい。）
【化４】
2018009085.tif 000027
（一般式（４）中、Ｒ１は単結合又は炭素数１〜１０の鎖状炭化水素基（ここで、炭素上の水素の一部又は全てが置換されていてもよい）を表し、Ｒ２は水素原子、ナトリウム原子又はカリウム原子を表す。）
【化５】
2018009085.tif 000028
（一般式（５）中、炭素上の水素の一部又は全てが置換されていてもよい。）
【化６】
2018009085.tif 000029
（一般式（６）中、Ｒ３は塩素原子、臭素原子又はヨウ素原子を示し、炭素上の水素の一部又は全てが置換されていてもよい。）
【化７】
2018009085.tif 000030
（一般式（７）中、炭素上の水素の一部又は全てが置換されていてもよい。）
【請求項２】
アミノ樹脂（Ａ）がメラミン樹脂である請求項１に記載の親水性コーティング組成物。
【請求項３】
全固形分中、化合物（Ｂ）の含有量が０．１〜７０重量％である請求項１又は２に記載の親水性コーティング組成物。
【請求項４】
Ｚが一般式（３）で表される構造である請求項１〜３のいずれか１項に記載の親水性コーティング組成物。
【請求項５】
Ａがエチレン基である請求項１〜４のいずれか１項に記載の親水性コーティング組成物。
【請求項６】
基材上に、請求項１〜５のいずれか１項に記載の親水性コーティング組成物から形成される親水性塗膜を有することを特徴とする親水処理部材。
【請求項７】
基材がアルミニウム又はアルミニウム合金からなる請求項６に記載の親水処理部材。
【発明の詳細な説明】
【技術分野】
【０００１】
本発明は、親水性コーティング組成物に関する。
【背景技術】
【０００２】
親水性塗料を塗装することにより、水と親和性の高い塗膜表面が得られる。この様な親水性塗料の利用例として、例えば、建築物の外壁に親水性を付与することで降雨時に雨水が付着した塗膜表面の汚れを流れ落とす、いわゆるセルフクリーニング機能を付与する例や、プラスチックやガラス基材に親水性を付与することで防曇性能を付与する例、エアコンディショナーの熱交換器フィンに親水性を付与することで結露を防止する例等が挙げられる。
【０００３】
従来、親水性塗料としては、水ガラス等の無機材料、親水性基を持つアクリル樹脂やポリアクリル酸、ポリビニルアルコール、ポリエチレングリコール、セルロース類等の有機材料、アクリルシリコン樹脂等の有機−無機ハイブリット材料が、単独で使用又は併用されてきた。
【０００４】
水ガラスは、水との親和性が高く良好な親水性を示し低コストである点から広く普及しているが、経時的な持続性に乏しく、また、得られた塗膜の硬度が高いためにクラックが発生し易いという問題がある。
【０００５】
アクリル樹脂をはじめとする有機材料は、ポリマー分子中にカルボキシル基やアミノ基等の親水性基を導入することで良好な親水性を示す。親水性を向上させるためにはポリマー分子中の親水性基の含有量を増やす必要があるが、親水性基を増加させることで塗膜の耐水性等の耐久性が低下する。耐久性を向上させる方法として、例えばイソシアネート等の架橋剤を用いる二液型塗料が用いられているが、この場合にはポリマー分子中の親水性基と架橋剤とを反応させるため、結果としてポリマー分子中の親水性基が失われ、親水性が低下することとなる。
【０００６】
アクリルシリコン樹脂は、親水性、耐久性等多くの点で良好な物性を示すものの、一般的に高コストであり、また、経時により残存するシラノール基の縮合反応が徐々に進むことが原因でクラックが発生するという問題がある。
【０００７】
上記の様な種々材料の中でも、有機材料は設計の自由度やコストの面から優位性が有り、盛んに検討されている。しかしながら、親水性と塗膜の耐久性とはトレードオフの関係にあり、これら２つの両立は一般的に困難である。
【０００８】
この課題を解決する方法として、例えば特許文献１には、親水性樹脂であるアクリル樹脂を、親水性を示すポリエチレングリコール基を有するジグリシジルエーテルで架橋することにより、親水性を維持しつつ耐久性を向上させる方法が報告されている。特許文献１では、ノニオン型高分子活性剤を用いることにより耐汚染性を向上させ、親水性を高く維持させているが、架橋剤として２官能エポキシ樹脂を用いているために架橋密度が低く、必ずしも十分な耐久性が得られない問題や、未反応のエポキシ樹脂が原因で水と触れた際に塗膜が白化する問題があるため、実際の使用は限られたものであった。また、前述の様に架橋剤中の未反応のエポキシ樹脂により塗膜物性に悪影響が出ることから、エポキシ樹脂を架橋剤として用いる二液型塗料の場合には各樹脂を十分に反応させるために比較的乾燥時間が長くなる問題がある。
【先行技術文献】
【特許文献】
【０００９】
【特許文献１】特開２００５−２３２２６９号公報
【発明の概要】
【発明が解決しようとする課題】
【００１０】
本発明は、塗膜の親水性と、塗膜の密着性や耐水性等の耐久性とを両立し、かつ、良好な乾燥性を示す親水性コーティング組成物を提供することを目的とする。
【課題を解決するための手段】
【００１１】
本発明者は、上記課題を解決するために鋭意検討した結果、主剤としてのアミノ樹脂と、界面活性剤構造を母骨格とし、１分子中に反応性官能基を１つのみ有する化合物と、硬化触媒とを含有する親水性コーティング組成物が、親水性、密着性、耐水性及び乾燥性に優れることを見出し、本発明を完成させた。
【００１２】
すなわち、本発明の親水性コーティング組成物は、
分子量２５０〜１０，０００のアミノ樹脂（Ａ）、
下記一般式（１）で表される化合物（Ｂ）、及び、
硬化触媒（Ｃ）を含有することを特徴とする。
【００１３】
【化１】
2018009085.tif 000002
【００１４】
［一般式（１）中、Ｘは炭素数１〜３０の鎖状炭化水素基（ここで、炭素鎖は直鎖でも分岐鎖でもよく、炭素上の水素の一部又は全てが置換されていてもよい）、又は、炭素数３〜３０の環状構造を有する炭化水素基（ここで、環は単環、縮環又はスピロ環でもよく、縮環とスピロ環との両方を持つものでもよく、炭素上の水素の一部又は全てが置換されていてもよい）を表し、
Ｗはエーテル結合又はエステル結合を表し、
Ｙは下記一般式（２）で表される構造を表し、
【００１５】
【化２】
2018009085.tif 000003
【００１６】
（一般式（２）中、Ａは炭素数１〜１０の鎖状炭化水素基（ここで、炭素上の水素の一部又は全てが置換されていてもよい）を表し、ｎは１〜３０の整数を表す。）
Ｚは水素原子又は下記一般式（３）〜（７）のいずれかで表される構造を表す。］
【００１７】
【化３】
2018009085.tif 000004
【００１８】
（一般式（３）中、炭素上の水素の一部又は全てが置換されていてもよい。）
【００１９】
【化４】
2018009085.tif 000005
【００２０】
（一般式（４）中、Ｒ１は単結合又は炭素数１〜１０の鎖状炭化水素基（ここで、炭素上の水素の一部又は全てが置換されていてもよい）を表し、Ｒ２は水素原子、ナトリウム原子又はカリウム原子を表す。）
【００２１】
【化５】
2018009085.tif 000006
【００２２】
（一般式（５）中、炭素上の水素の一部又は全てが置換されていてもよい。）
【００２３】
【化６】
2018009085.tif 000007
【００２４】
（一般式（６）中、Ｒ３は塩素原子、臭素原子又はヨウ素原子を示し、炭素上の水素の一部又は全てが置換されていてもよい。）
【００２５】
【化７】
2018009085.tif 000008
（一般式（７）中、炭素上の水素の一部又は全てが置換されていてもよい。）
【００２６】
本発明の親水性コーティング組成物において、アミノ樹脂（Ａ）がメラミン樹脂であることが好ましい。
【００２７】
本発明の親水性コーティング組成物において、全固形分中、化合物（Ｂ）の含有量が０．１〜７０重量％であることが好ましい。
【００２８】
本発明の親水性コーティング組成物において、Ｚが一般式（３）で表される構造であることが好ましい。
【００２９】
本発明の親水性コーティング組成物において、Ａがエチレン基であることが好ましい。
【００３０】
本発明の親水処理部材は、基材上に、本発明の親水性コーティング組成物から形成される親水性塗膜を有することを特徴とする。
【００３１】
本発明の親水処理部材は、基材がアルミニウム又はアルミニウム合金からなることが好ましい。
【発明の効果】
【００３２】
本発明の親水性コーティング組成物は、主剤としてのアミノ樹脂と、界面活性剤構造を母骨格とし、１分子中に反応性官能基を１つのみ有する化合物と、硬化触媒とを含有するため、親水性、密着性、耐水性及び乾燥性に優れる。
【発明を実施するための形態】
【００３３】
＜＜親水性コーティング組成物＞＞
本発明の親水性コーティング組成物は、
分子量２５０〜１０，０００のアミノ樹脂（Ａ）、
下記一般式（１）で表される化合物（Ｂ）、及び、
硬化触媒（Ｃ）を含有することを特徴とする。
【００３４】
【化８】
2018009085.tif 000009
【００３５】
［一般式（１）中、Ｘは炭素数１〜３０の鎖状炭化水素基（ここで、炭素鎖は直鎖でも分岐鎖でもよく、炭素上の水素の一部又は全てが置換されていてもよい）、又は、炭素数３〜３０の環状構造を有する炭化水素基（ここで、環は単環、縮環又はスピロ環でもよく、縮環とスピロ環との両方を持つものでもよく、炭素上の水素の一部又は全てが置換されていてもよい）を表し、
Ｗはエーテル結合又はエステル結合を表し、
Ｙは下記一般式（２）で表される構造を表し、
【００３６】
【化９】
2018009085.tif 000010
【００３７】
（一般式（２）中、Ａは炭素数１〜１０の鎖状炭化水素基（ここで、炭素上の水素の一部又は全てが置換されていてもよい）を表し、ｎは１〜３０の整数を表す。）
Ｚは水素原子又は下記一般式（３）〜（７）のいずれかで表される構造を表す。］
【００３８】
【化１０】
2018009085.tif 000011
【００３９】
（一般式（３）中、炭素上の水素の一部又は全てが置換されていてもよい。）
【００４０】
【化１１】
2018009085.tif 000012
【００４１】
（一般式（４）中、Ｒ１は単結合又は炭素数１〜１０の鎖状炭化水素基（ここで、炭素上の水素の一部又は全てが置換されていてもよい）を表し、Ｒ２は水素原子、ナトリウム原子又はカリウム原子を表す。）
【００４２】
【化１２】
2018009085.tif 000013
【００４３】
（一般式（５）中、炭素上の水素の一部又は全てが置換されていてもよい。）
【００４４】
【化１３】
2018009085.tif 000014
【００４５】
（一般式（６）中、Ｒ３は塩素原子、臭素原子又はヨウ素原子を示し、炭素上の水素の一部又は全てが置換されていてもよい。）
【００４６】
【化１４】
2018009085.tif 000015
（一般式（７）中、炭素上の水素の一部又は全てが置換されていてもよい。）
【００４７】
＜アミノ樹脂（Ａ）＞
アミノ樹脂（Ａ）（以下、単に（Ａ）成分ともいう）としては、数平均分子量が２５０〜１０，０００である限り特に限定されず、例えば、ベンゾグアナミン樹脂を含むメラミン樹脂、尿素樹脂、グリオキザール樹脂等が挙げられる。これらは単独で用いても良いし、２種以上を併用しても良い。これらの中では、塗膜の強度や密着性の観点からメラミン樹脂が好ましい。
【００４８】
メラミン樹脂とは、メラミン又はその誘導体とアルデヒド化合物の重縮合物であり、メラミン樹脂を構成するモノマーとしては、例えばメラミン又はその誘導体としてメチロールメラミン、ベンゾグアナミン等を用いることができ、アルデヒド化合物としてホルムアルデヒド等を用いることができる。これらメラミン又はその誘導体とアルデヒド化合物の各モノマーは、単独で用いても良いし、２種類以上を併用しても良い。
【００４９】
アミノ樹脂（Ａ）の数平均分子量は、２５０〜１０，０００である限り特に限定されないが、５００〜２，０００であることが好ましく、５００〜１，３００であることがより好ましい。数平均分子量が２５０未満であると、速乾性が不十分となることがあり、１０，０００を超えると、化合物（Ｂ）との相溶性が不十分となることがある。
【００５０】
本発明の親水性コーティング組成物において、全固形分中のアミノ樹脂（Ａ）の含有量は、特に限定されないが、３０〜９９．９重量％であることが好ましく、４５〜９５重量％であることがより好ましい。アミノ樹脂（Ａ）の含有量が３０重量％未満であると、乾燥性が不十分となり、長時間の乾燥時間や比較的高温の乾燥温度が必要となることがあり、９９．９重量％を超えると、化合物（Ｂ）の含有量が不足するために塗膜の親水性が不十分となることがある。
【００５１】
＜一般式（１）で表される化合物（Ｂ）＞
下記一般式（１）で表される化合物（Ｂ）（以下、単に（Ｂ）成分ともいう）は、Ｘで表される疎水基と、Ｙで表される親水基とからなる界面活性剤構造を有し、１分子中にＺで表される反応性官能基を１つのみ有する。
【００５２】
【化１５】
2018009085.tif 000016
【００５３】
一般式（１）中、Ｘは炭素数１〜３０、好ましくは炭素数３〜２０の鎖状炭化水素基（ここで、炭素鎖は直鎖でも分岐鎖でもよく、炭素上の水素の一部又は全てが置換されていてもよい）、又は、炭素数３〜３０、好ましくは炭素数３〜１２の環状構造を有する炭化水素基（ここで、環は単環、縮環又はスピロ環でもよく、縮環とスピロ環との両方を持つものでもよく、炭素上の水素の一部又は全てが置換されていてもよい）を表す。
【００５４】
一般式（１）中、Ｗはエーテル結合又はエステル結合を表す。
【００５５】
一般式（１）中、Ｙは下記一般式（２）で表される構造を表す。
【００５６】
【化１６】
2018009085.tif 000017
【００５７】
一般式（２）中、Ａは炭素数１〜１０、好ましくは炭素数１〜４の鎖状炭化水素基（ここで、炭素上の水素の一部又は全てが置換されていてもよい）を表す。炭素数１〜１０の鎖状炭化水素基としては、特に限定されないが、例えば、メチレン基、エチレン基、プロピレン基、ブチレン基、イソプロピレン基等が挙げられる。これらの中では、塗膜の親水性の観点から、エチレン基及び／又はイソプロピレン基であることが好ましく、エチレン基であることがより好ましい。
【００５８】
一般式（２）中、ｎは、１〜３０の整数である限り特に限定されないが、３〜２３の整数であることが好ましく、３〜１８の整数であることがより好ましい。ｎが３０を超えると、立体障害により反応性が低下し、乾燥性が不十分となることがある。
【００５９】
一般式（１）中、Ｚは水素原子又は下記一般式（３）〜（７）のいずれかで表される構造を表す。これらの中で、反応性の観点からは、一般式（３）で表される構造であることが好ましく、親水性コーティング組成物の貯蔵安定性や水系溶剤を使用する場合の溶剤との相溶性の観点からは、一般式（６）又は（７）で表される構造であることが好ましい。
【００６０】
【化１７】
2018009085.tif 000018
【００６１】
一般式（３）中、炭素上の水素の一部又は全てが置換されていてもよい。
【００６２】
【化１８】
2018009085.tif 000019
【００６３】
一般式（４）中、Ｒ１は単結合又は炭素数１〜１０、好ましくは炭素数１〜５の鎖状炭化水素基（ここで、炭素上の水素の一部又は全てが置換されていてもよい）を表す。炭素数１〜１０の鎖状炭化水素基については上述の通りである。
【００６４】
一般式（４）中、Ｒ２は水素原子、ナトリウム原子又はカリウム原子を表す。
【００６５】
【化１９】
2018009085.tif 000020
【００６６】
一般式（５）中、炭素上の水素の一部又は全てが置換されていてもよい。
【００６７】
【化２０】
2018009085.tif 000021
【００６８】
一般式（６）中、Ｒ３は塩素原子、臭素原子又はヨウ素原子を示し、炭素上の水素の一部又は全てが置換されていてもよい。
【００６９】
【化２１】
2018009085.tif 000022
一般式（７）中、炭素上の水素の一部又は全てが置換されていてもよい。
【００７０】
なお、本明細書において「炭素上の水素の一部又は全てが置換されていてもよい」と記載した場合、置換基としては、特に限定されないが、例えば、メチル基、エチル基、プロピル基、イソプロピル基等のアルキル基、メトキシ基、エトキシ基等のアルコキシ基等が挙げられる。
【００７１】
これらの化合物（Ｂ）は、単独で用いても良いし、２種以上を併用しても良い。
【００７２】
本発明の親水性コーティング組成物において、全固形分中の化合物（Ｂ）の含有量は、特に限定されないが、０．１〜７０重量％であることが好ましく、５〜５５重量％であることがより好ましい。全固形分中の化合物（Ｂ）の含有量が０．１重量％未満であると、塗膜の親水性が不十分となることがあり、７０重量％を超えると、乾燥性が不十分となることがある。
【００７３】
＜硬化触媒（Ｃ）＞
硬化触媒（Ｃ）は、本発明の親水性コーティング組成物においてアミノ樹脂（Ａ）の硬化触媒として作用する。硬化触媒（Ｃ）としては、特に限定されず従来公知のものを使用することができ、例えば、ｐ−トルエンスルホン酸等のスルホン酸類、ギ酸、酢酸、乳酸、グリコール酸、酪酸、イソ酪酸、プロピオン酸、カプロン酸、オクタン酸、ヘプタン酸、クロロ酢酸、ジクロロ酢酸、トリクロロ酢酸、チオグリコール酸等の脂肪族カルボン酸類、リンゴ酸、シュウ酸、コハク酸、マロン酸、フマル酸、マレイン酸、酒石酸、クエン酸等のポリカルボン酸類、安息香酸、ｐ−トルイル酸、ｐ−アミノ安息香酸、ｐ−クロロ安息香酸、２, ４−ジクロロ安息香酸等の安息香酸誘導体、フタル酸、イソフタル酸、テレフタル酸等のフタル酸誘導体、サリチル酸等の芳香族カルボン酸類、フェノール、ｍ−クレゾール、ｐ−クロロフェノール、ｐ−ニトロフェノール、２，４−ジクロロフェノール、ｏ−アミノフェノール、ｐ−アミノフェノール、２，４，５−トリクロロフェノール等のフェノール類、レゾルシノール、ハイドロキノン、カテコール、フロログルシノール等のポリフェノール類、ノボラック等のフェノール樹脂類、メタノール、エタノール、プロパノール、イソプロパノール、ブタノール、イソブチルアルコール、ｔｅｒｔ−ブチルアルコール等の脂肪族アルコール類、エチレングリコール、プロピレングリコール、ポリエチレングリコール、ポリプロピレングリコール等のグリコール類、グリセリン、ポリグリセリン等のグリセロール類等が挙げられる。これらは単独で用いても良いし、２種以上を併用しても良い。
【００７４】
本発明の親水性コーティング組成物において、硬化触媒（Ｃ）の含有量は、特に限定されないが、アミノ樹脂（Ａ）１００重量部に対して０．３〜１０重量部であることが好ましく、０．５〜５重量部であることが好ましい。硬化触媒（Ｃ）の含有量が０．３重量部未満であると、乾燥性が不十分となることがあり、１０重量部を超えると、親水性塗膜の密着性が不十分となることがある。
【００７５】
本発明の親水性コーティング組成物は、アミノ樹脂（Ａ）、化合物（Ｂ）及び硬化触媒（Ｃ）に加えて、本発明の目的を損なわない範囲内で、任意に他の成分を含有していても良い。他の成分としては、特に限定されないが、例えば、溶剤、硬化促進剤、消泡剤、レベリング剤、有機増粘剤、酸化防止剤、光安定剤、接着性向上剤、離型剤、補強材、軟化剤、着色剤、難燃剤、帯電防止剤、湿潤分散剤等が挙げられる。
【００７６】
＜溶剤＞
溶剤としては、特に限定はなく、水系又は有機溶剤系の何れも好適に使用できるが、例えば、トルエン、エチルベンゼン、トリメチルベンゼン、キシレン等の芳香族炭化水素系溶剤、ペンタン、ヘキサン、シクロヘキサン等の脂肪族炭化水素系溶剤、アセトン、メチルエチルケトン、メチルイソブチルケトン、シクロヘキサノン等のケトン系溶剤、メタノール、エタノール、イソプロパノール、エチレングリコール、ジエチレングリコール、トリエチレングリコール、プロピレングリコール等のアルコール系溶剤、メチルセロソルブ、エチルセロソルブ、ブチルセロソルブ、メチルジグリコール、エチルジグリコール、ブチルジグリコール、プロピレングリコールモノメチルエーテル等のグリコールエーテル系溶剤、酢酸エチル、酢酸ブチル、プロピレングリコールモノメチルエーテルアセテート等のエステル系溶剤、水等が挙げられる。また、芳香族炭化水素系溶剤として使用できる市販品としては、ソルベッソ１００、ソルベッソ１５０、ソルベッソ２００等が挙げられる。これらは単独で用いても良いし、２種以上を併用しても良い。
【００７７】
本発明の親水性コーティング組成物が溶剤を含有する場合、その含有量は、塗布方法、所望する親水性塗膜の膜厚によって選択すればよく、特に限定されないが、（Ａ）成分１００重量部に対して１０〜４０００重量部であることが好ましく、２０〜２０００重量部であることがより好ましい。含有量が１０重量部未満であると、親水性コーティング組成物の粘度が高くなり塗装が困難となることがあり、４０００重量部を超えると、親水性塗膜の膜厚が薄くなり、塗膜の親水性が不十分となることがある。
【００７８】
＜レベリング剤＞
レベリング剤としては、特に限定されないが、例えば、ポリオキシエチレンアルキルエーテル類、ポリオキシエチレンアリールエーテル類、シリコン系界面活性剤、ノニオン系界面活性剤、フッ素系界面活性剤、アクリル系界面活性剤等が挙げられる。これらは単独で用いても良いし、２種以上を併用しても良い。
【００７９】
本発明の親水性コーティング組成物がレベリング剤を含有する場合、その含有量は、特に限定されないが、（Ａ）成分１００重量部に対して０．００１〜１０重量部であることが好ましく、０．０１〜５重量部であることがより好ましい。含有量が０．００１重量部未満であると、レベリング性が不十分となることがあり、１０重量部を超えると、親水性塗膜の密着性が不十分となることがある。
【００８０】
本発明の親水性コーティング組成物は、一液型であっても良いし、二液型であっても良いが、貯蔵安定性の観点からは二液型であることが好ましい。本発明の親水性コーティング組成物が二液型である場合、アミノ樹脂（Ａ）を含む硬化成分と、化合物（Ｂ）と、硬化触媒（Ｃ）を含む硬化剤とを、使用する直前に混合して用いる。これらを混合する順序は特に限定されない。
【００８１】
＜＜親水処理部材＞＞
本発明の親水処理部材は、基材上に、本発明の親水性コーティング組成物から形成される親水性塗膜を有することを特徴とする。
【００８２】
＜基材＞
基材の材質としては、特に限定されないが、例えば、アルミニウム、アルミニウム合金、ステンレス等の鋼類といった金属、ガラス等が挙げられる。これらの中では、基材表面と親水性塗膜表面との相互作用や、基材表面の凹凸部へのアンカー効果が期待できることから金属が好ましく、塗装後の成形加工が容易等の基材の汎用性が高いことからアルミニウム又はアルミニウム合金が好ましい。
【００８３】
＜親水性塗膜＞
親水性塗膜は、本発明の親水性コーティング組成物から形成される。本発明の親水性コーティング組成物を用いて親水性塗膜を形成する方法としては、特に限定されないが、本発明の親水性コーティング組成物を基材の少なくとも一つの面に塗布した後、加熱して硬化させる方法等が挙げられる。
【００８４】
本発明の親水性コーティング組成物を塗布する方法としては、特に限定されないが、例えば、バーコート法、スピンコート法、スプレーコート法、ディップコート法、ノズルコート法、グラビアコート法、リバースロールコート法、ダイコート法、エアドクターコート法、ブレードコート法、ロッドコート法、カーテンコート法、ナイフコート法、トランスファロールコート法、スクイズコート法、含浸コート法、キスコート法、カレンダコート法、押出コート法等が挙げられる。
【００８５】
加熱して硬化させる方法において、加熱温度は、特に限定されないが、６０〜２５０℃であることが好ましく、６０〜１５０℃であることがより好ましい。加熱温度が６０℃未満であると、硬化不良となることがあり、２５０℃を超えると、基材の材質によっては基材の形状が損なわれることがある。また、加熱時間は、５〜３００秒間である限り特に限定されないが、２０〜１２０秒間であることが好ましい。加熱時間が５秒間未満であると、硬化不良となることがあり、３００秒間を超えると、基材の材質によっては基材の形状が損なわれることがあり、また、工程に要する時間が長くなるため生産性の観点からも好ましくない。
【００８６】
親水性塗膜の厚みは、特に限定されないが、０．０５〜４０μｍであることが好ましく、０．１〜２０μｍであることがより好ましい。厚みが０．０５μｍ未満であると、親水性が不十分となることがあり、４０μｍを超えると、親水性塗膜の密着性が不十分となることがある。
【実施例】
【００８７】
以下、実施例を挙げて本発明を説明するが、本発明は以下の実施例に限定されない。以下、「部」又は「％」は特記ない限り、それぞれ「重量部」又は「重量％」を意味する。
【００８８】
（使用材料）
下記の実施例及び比較例においては、以下の材料を使用した。
・アミノ樹脂（Ａ）
メラミン樹脂（オルネクスジャパン株式会社製、サイメル３７０Ｎ、数平均分子量：５７２、固形分濃度：８９％）
・化合物（Ｂ）
ラウリルアルコール（ＥＯ）１５グリシジルエーテル（ナガセケムテックス株式会社製、デナコールＥＸ−１７１、固形分濃度：１００％）
ブタノールポリオキシエチレン（３−５）グリシジルエーテル（ナガセケムテックス株式会社製、デナコールＦＣＡ−３８９Ｌ、固形分濃度：１００％）
・（Ｂ）成分以外の反応性官能基を有する化合物
ポリエチレングリコールジグリシジルエーテル（ｎ＝９）（ナガセケムテックス株式会社製、デナコールＥＸ−８３０、固形分濃度：１００％）
ポリエチレングリコールジグリシジルエーテル（ｎ＝２２）（ナガセケムテックス株式会社製、デナコールＥＸ−８６１、固形分濃度：１００％）
・硬化触媒（Ｃ）
ｐ−トルエンスルホン酸（固形分濃度：１００％）
・レベリング剤
シリコン系界面活性剤（ビックケミー社製、ＢＹＫ−３４８、固形分濃度：９６％）
・溶剤
水
【００８９】
（実施例１、２、比較例１、２）
下記表１に示す重量比で各成分を混合し、親水性コーティング組成物を得た。得られた親水性コーティング組成物を、バーコーター（Ｎｏ．６）を用いて基材としてのアルミニウム板上に塗布した。塗布した基材を２４０℃の熱風乾燥機に入れ、３０秒間加熱処理を行い、親水性塗膜を形成した。乾燥後、基材を室温まで冷却したものを試験片とした。得られた試験片を用いて、後述する方法により物性の評価を行った。結果を表１に示す。
【００９０】
（物性の評価方法）
各実施例、比較例において、試験片の物性は下記の方法により評価した。
１．乾燥性
作製直後の試験片の塗布面を指で触り、タックの有無を確認し、下記の基準により２段階で評価した。
○：タック無し
×：タック有り
【００９１】
２．接触角
試験片上に純水を約２０μＬ滴下し、接触角測定器（協和界面化学株式会社製、ＣＡ−Ｄ型接触角計）を用いて接触角を測定し、下記の基準により３段階で評価した。
◎：接触角が１０度未満
○：接触角が１０度以上２０度未満
×：接触角が２０度以上
【００９２】
３．密着性
ＪＩＳ  Ｋ５６００に準拠して、試験片作製直後の基材に対する親水性塗膜の密着性を確認し、下記の基準により２段階で評価した。
○：剥離無し
×：剥離有り
【００９３】
４．耐水性
作製直後の試験片をイオン交換水中に浸し、２４時間後の親水性塗膜の外観の変化を確認し、下記の基準により２段階で評価した。
○：外観変化無し
×：外観変化有り（白化等）
【００９４】
【表１】
2018009085.tif 000023